(57)【要約】【課題】組成物中の熱伝導パスを十分に形成することができ、優れた熱伝導性を確保することができる、樹脂、グリース、塗料などの組成物を提供する。【解決手段】針状結晶が異なる１０軸以上の軸方向に向かって放射状に集積した形状を有する酸化亜鉛粒子を組成物に配合する。好ましくは酸化亜鉛粒子の大きさが１〜５０μｍである。本発明は熱伝導性が高いので、酸化亜鉛の充填量を低減でき、上記の樹脂、グリース、塗料などの組成物の本来の特性、例えば、柔軟性、成型性、塗布性等の悪化を防止し、組成物の重量増加を抑制できる。【選択図】図１
2014148426.tif 000002
【特許請求の範囲】
【請求項１】
針状結晶が異なる１０軸以上の軸方向に向かって放射状に集積した形状を有する酸化亜鉛粒子を配合した放熱性組成物。
【請求項２】
酸化亜鉛粒子の大きさが１〜５０μｍである請求項１に記載の放熱性組成物。
【請求項３】
前記の酸化亜鉛粒子を樹脂に含有した請求項１又は２に記載の放熱性樹脂組成物。
【請求項４】
前記の酸化亜鉛粒子を油に含有した請求項１又は２に記載の放熱性グリース組成物。
【請求項５】
前記の酸化亜鉛粒子を溶媒に含有した請求項１又は２に記載の放熱性塗料組成物。
【発明の詳細な説明】
【技術分野】
【０００１】
本発明は、放熱性フィラーを配合した放熱性組成物に関する。
【背景技術】
【０００２】
電子機器などの分野において、近年、小型化に伴う熱源の集中や電流容量の増加による発熱量の増大が生じている。これに対処するため、熱伝導性に優れた放熱性フィラーを充填した組成物を電子機器などに取り付け、発生した熱を外部に放出している。
このような放熱性フィラーとして、粒子同士の接触により組成物中に熱伝導パスを形成し、熱伝導性を確保するために、比較的粒子径の大きい酸化亜鉛が用いられている。例えば、特許文献１には、平均粒子径が１〜３００μｍ、ＢＥＴ比表面積が１ｍ２／ｇ以下であり、水銀圧入法による細孔容積が０．０５ｍｌ／ｇ以下であり、球形度が１．４未満の球状粒子を用いることを開示している。また、特許文献２には、平均長径が０．１μｍ〜１０μｍ、平均短径が０．０２５μｍ〜２．５μｍであり、平均長径／平均短径で定義されるアスペクト比が４以上で、かつＢＥＴ法による比表面積が５０ｍ２／ｇ以下である針状酸化亜鉛を１〜５０体積％を用いることを開示している。
【先行技術文献】
【特許文献】
【０００３】
【特許文献１】特開２００９‐２４９２２６号公報
【特許文献２】特開２０１１‐２１０６９号公報
【発明の概要】
【発明が解決しようとする課題】
【０００４】
前記の従来技術では、放熱性フィラーとして球状や針状の粒子形状を有する酸化亜鉛を用いているが、球状や針状の粒子形状では、組成物中での粒子同士の接触が少なく、十分な熱伝導パスを形成することができにくいなどの問題がある。
【課題を解決するための手段】
【０００５】
本発明者らは、十分な熱伝導パスを形成することができる酸化亜鉛を探索した結果、特定の粒子形状を有する粒子集合体が最適であることを見出し、本発明を完成した。
すなわち、本発明は、針状結晶が異なる１０軸以上の軸方向に向かって放射状に集積した形状を有する酸化亜鉛粒子を配合した放熱性組成物である。
【発明の効果】
【０００６】
本発明の放熱性組成物は、特定の粒子形状を有する酸化亜鉛粒子集合体を配合したため、組成物中の熱伝導パスを十分に形成することができ、優れた熱伝導性を確保することができる。
また、本発明の放熱性組成物は、一定の熱伝導性を確保するためには酸化亜鉛の充填量を低減してもよい。このため、充填量の低減にともない、樹脂、グリース、塗料などの組成物の本来の特性、例えば、柔軟性、成型性、塗布性等の悪化を防止し、組成物の重量増加を低減することができる。
【図面の簡単な説明】
【０００７】
【図１】製造例１で得られた酸化亜鉛（試料ａ）の電子顕微鏡写真である。
【図２】比較例２で用いた酸化亜鉛の電子顕微鏡写真である。
【発明を実施するための形態】
【０００８】
本発明は、放熱性組成物であり、それには放熱性フィラーとして、針状結晶が異なる１０軸以上の軸方向に向かって放射状に集積した形状を有する酸化亜鉛粒子を含有させることが重要である。このような酸化亜鉛粒子は、針状形状を有する酸化亜鉛粒子が少なくとも１０個集積した集積体であって、酸化亜鉛粒子が成長する際に樹枝状結晶成長が起こったような形状をしており、酸化亜鉛粒子が少なくとも１０個集合して外見上一個の粒子とみなされる粒子集合体、具体的にはいがぐりに類似した形状（栗のいが状）である。このような集積体の大きさは０．５μｍ以上が好ましく、１〜５０μｍがより好ましい。針状結晶の酸化亜鉛粒子の平均長軸径は１〜５０μｍ程度が好ましく、１〜３０μｍがより好ましく、２〜１５μｍ程度が更に好ましい。また、針状結晶の平均短軸径は、０．０１〜１．０μｍ程度が好ましく、０．０５〜０．５μｍ程度がより好ましい。
【０００９】
なお、針状形状を有する酸化亜鉛の粒子は長軸径が短軸径より大きく、軸比（長軸径／短軸径）を有するものである。その針状の形状とは針状以外に柱状、棒状、紡錘状、繊維状等と呼ばれる軸比を有するものも包含する。このような粒子形状は電子顕微鏡写真で確認することができ、それらの大きさは、少なくとも２０個の粒子の長軸径、短軸径を計測して、それらの粒子を角柱相当体と仮定し、下記式によって重量平均長軸径、重量平均短軸径を算出する。
重量平均長軸径＝Σ（Ｌｎ・Ｌｎ・Ｄｎ２）／Σ（Ｌｎ・Ｄｎ２）
重量平均短軸径＝Σ（Ｄｎ・Ｌｎ・Ｄｎ２）／Σ（Ｌｎ・Ｄｎ２）
上記式中、ｎは計測した個々の粒子の番号を表し、Ｌｎは第ｎ番目の粒子の長軸径、Ｄｎは第ｎ番目の粒子の短軸径をそれぞれ表す。
【００１０】
本発明の酸化亜鉛は、六方晶、立方晶、立方晶面心構造いずれかのＸ線回折パターンを示すＺｎＯを少なくとも５０重量％含むものであり、水酸化亜鉛や製造の際に使用する硫酸亜鉛、硝酸亜鉛、塩化亜鉛、酢酸亜鉛等の亜鉛化合物が含まれていても良い。また、製造の際に使用する亜鉛化合物を構成していた硫酸根、硝酸根、塩素、酢酸等が含まれていても良く、また、カルボン酸、その塩、アルカリ化合物等の材料が含まれていても良い。更に、酸化亜鉛の粒子表面にはシリカ、アルミナ等の無機化合物やシロキサン等の有機化合物の表面処理剤を被覆していても良い。
【００１１】
本発明の酸化亜鉛は、その粒子表面に必要に応じてケイ素、チタン、アルミニウム、ジルコニウム、スズ等の酸化物あるいはそれらのリン酸塩等の無機化合物の被覆層を設けることもできる。また、溶媒、塗料やプラスチックス等への分散性を付与するなどの目的で、有機化合物を被覆しても良く、前記の無機化合物と有機化合物の両者を被覆しても良い。有機化合物としては、例えば、（１）有機ケイ素化合物（（ａ）オルガノポリシロキサン類（ジメチルポリシロキサン、メチル水素ポリシロキサン、メチルメトキシポリシロキサン、メチルフェニルポリシロキサン、ジメチルポリシロキサンジオール、ジメチルポリシロキサンジハイドロジェン等又はそれらの共重合体）、（ｂ）オルガノシラン類（アミノシラン、エポキシシラン、メタクリルシラン、ビニルシラン、メルカプトシラン、クロロアルキルシラン、アルキルシラン、フルオロアルキルシラン等又はそれらの加水分解生成物）、（ｃ）オルガノシラザン類（ヘキサメチルシラザン、ヘキサメチルシクロトリシラザン等）、（２）有機金属化合物（（ａ）有機チタニウム化合物（アミノアルコキシチタニウム、リン酸エステルチタニウム、カルボン酸エステルチタニウム、スルホン酸エステルチタニウム、チタニウムキレート、亜リン酸エステルチタニウム錯体等）、（ｂ）有機アルミニウム化合物（アルミニウムキレート等）、（ｃ）有機ジルコニウム化合物（カルボン酸エステルジルコニウム、ジルコニウムキレート等）等）、（３）ポリオール類（トリメチロールプロパン、トリメチロールエタン、ペンタエリスリトール等）、（４）アルカノールアミン類（モノエタノールアミン、ジエタノールアミン、トリエタノールアミン、モノプロパノールアミン、ジプロパノールアミン、トリプロパノールアミン等）又はその誘導体（酢酸塩、シュウ酸塩、酒石酸塩、ギ酸塩、安息香酸塩等の有機酸塩等）、（５）高級脂肪酸類（ステアリン酸、ラウリン酸、オレイン酸等）又はその金属塩（アルミニウム塩、亜鉛塩、マグネシウム塩、カルシウム塩、バリウム塩等）、（６）高級炭化水素類（パラフィンワックス、ポリエチレンワックス等）又はその誘導体（パーフルオロ化物等）が挙げられる。これらの有機化合物は１種を用いても、２種以上を積層又は混合して用いても良い。無機化合物、有機化合物の被覆量は、酸化亜鉛に対し、０．１〜５０重量％の範囲が好ましく、０．１〜３０重量％の範囲が更に好ましい。酸化亜鉛の粒子表面に前記の無機化合物や有機化合物を被覆させるには、酸化亜鉛の水性スラリー中で、無機化合物あるいは有機化合物を添加し中和するなどして被覆することができる。また、有機化合物を被覆するには別の方法として、前述の乾式粉砕の際に有機化合物を添加し混合することもできる。
【００１２】
本発明の放熱性組成物は、上記の酸化亜鉛粒子を放熱性フィラーとして含有したものであり、樹脂組成物、グリース組成物、塗料組成物などが挙げられる。また、それらを用いて形成するシート、ゲル、エラストマー、プラスチックなどであっても良い。本発明の放熱性組成物中の上記酸化亜鉛粒子の配合量は、目的とする熱伝導性や樹脂組成物の硬度等、樹脂組成物の性能に合わせて任意に決定することができる。上記酸化亜鉛粒子の熱伝導性を十分に発現させるためには、樹脂組成物中の固形分全量に対して１体積％以上が好ましく、５体積％以上がより好ましく、１０体積％以上が更に好ましく、３０体積％以上が最も好ましい。このようにして、熱伝導率が好ましくは０．５Ｗ／ｍ・Ｋ以上とすることができ、より好ましくは１．０Ｗ／ｍ・Ｋ以上、更に好ましくは２．０Ｗ／ｍ・Ｋ以上とすることができる。本発明の放熱性組成物は、電子機器などに取り付けて効率よく放熱する材料として用いることができる。なお、本発明の放熱性組成物には、酸化亜鉛以外に、その他の成分を併用して使用することもでき、例えば、酸化マグネシウム、酸化チタン、酸化アルミニウム等の金属酸化物、窒化アルミニウム、窒化ホウ素、炭化ケイ素、窒化ケイ素、窒化チタン、金属ケイ素、ダイヤモンド等の酸化亜鉛以外の放熱性フィラー、樹脂、界面活性剤等を挙げることができる。
【００１３】
放熱性樹脂組成物は、上記の酸化亜鉛粒子を樹脂と混合して使用することができる。使用する樹脂は、熱可塑性樹脂であっても熱硬化性樹脂であっても良く、エポキシ樹脂、フェノール樹脂、ポリフェニレンサルファイド（ＰＰＳ）樹脂、ポリエステル系樹脂、ポリアミド、ポリイミド、ポリスチレン、ポリエチレン、ポリプロピレン、ポリ塩化ビニル、ポリ塩化ビニリデン、フッ素樹脂、ポリメタクリル酸メチル、エチレン・アクリル酸エチル共重合体（ＥＥＡ）樹脂、ポリカーボネート、ポリウレタン、ポリアセタール、ポリフェニレンエーテル、ポリエーテルイミド、アクリロニトリル−ブタジエン−スチレン共重合体（ＡＢＳ）樹脂、エポキシ、フェノール、液晶樹脂（ＬＣＰ）、シリコン樹脂、アクリル樹脂等の樹脂を挙げることができる。放熱性グリース組成物とする場合、鉱油又は合成油を含有する基油と混合する。合成油としてα−オレフィン、ジエステル、ポリオールエステル、トリメリット酸エステル、ポリフェニルエーテル、アルキルフェニルエーテル、シリコーンオイル等が使用できる。また、放熱性塗料組成物とする場合、樹脂は硬化性を有するものであっても、硬化性を有さないものであっても良い。塗料は、有機溶媒を含有する溶剤系のものであっても、水中に樹脂が溶解又は分散した水系のものであっても良い。
【００１４】
本発明の放熱性組成物は、（１）熱可塑性樹脂と上記酸化亜鉛粒子とを溶融状態で混練して熱成型用の樹脂組成物とする、（２）熱硬化性樹脂と上記酸化亜鉛粒子とを混練後、加熱硬化させて樹脂組成物とする、（３）樹脂溶液又は分散液中に上記酸化亜鉛粒子を分散させて塗料組成物、グリース組成物とすることができる。
【００１５】
本発明で用いる酸化亜鉛は、特開２００８−２５４９９１号公報に沿って製造することができる。具体的には、亜鉛化合物水溶液と、その亜鉛化合物の亜鉛原子に対するカルボキシル基（−ＣＯＯＨ）及びその塩（−ＣＯＯＭ）の合量のモル比で表して０．２以上のカルボン酸及び／又はその塩と、アルカリ化合物とを混合し、酸化亜鉛を析出させる。亜鉛化合物は、水溶性のものであればどのようなものでも用いることができ、例えば硫酸亜鉛、硝酸亜鉛、塩化亜鉛、酢酸亜鉛等を用いることができる。種々の形状の酸化亜鉛粒子、その酸化亜鉛粒子が集積した種々の形状の集積体が得られ易いことから硫酸亜鉛が好ましい。また、金属亜鉛、酸化亜鉛、水酸化亜鉛等、中性の水に溶解しないものでも、酸、アルカリ化合物に溶解する化合物であれば、上記の亜鉛化合物と同様に用いることができる。
【００１６】
前記のカルボン酸はカルボキシル基を有する化合物であり、制限なく用いることができるが、例えば、次のようなものを用いることができ、特にクエン酸及び／又はその塩を用いると鼓形状の酸化亜鉛を製造することができるため好ましく、結晶性の良い酸化亜鉛、具体的には粉末Ｘ線回折スペクトルのメインピークである２θ＝３６．５度の半価幅が０．２０度以下の酸化亜鉛を製造することができるため好ましい。
（１）ポリカルボン酸、特にジカルボン酸、トリカルボン酸、例えば、シュウ酸、フマル酸。
（２）ヒドロキシポリカルボン酸、特にヒドロキシジ−又はヒドロキシトリ−カルボン酸、例えばリンゴ酸、クエン酸又はタルトロン酸。
（３）（ポリヒドロキシ）モノカルボン酸、例えばグルコヘプトン酸又はグルコン酸。
（４）ポリ（ヒドロキシカルボン酸）、例えば酒石酸。
（５）ジカルボキシルアミノ酸及びその対応するアミド、例えばアスパラギン酸、アスパラギン又はグルタミン酸。
（６）ヒドロキシル化され又はヒドロキシル化されていないモノカルボキシルアミノ酸、例えばリジン、セリン又はトレオニン。
【００１７】
カルボン酸塩としては、どのような塩でも制限なく用いることができるが、例えばナトリウム、カリウム等のアルカリ金属塩、アンモニウム塩等を用いることができる。カルボン酸及び／又はその塩の量は、その亜鉛化合物の亜鉛原子に対するカルボキシル基（−ＣＯＯＨ）及びその塩（−ＣＯＯＭ、ここで、Ｍはアルカリ金属、アンモニウム等を示す。）の合量のモル比で表すが、これはカルボキシル基（−ＣＯＯＨ）とその塩（−ＣＯＯＭ）の合量が酸化亜鉛の粒子形状等に影響を及ぼすためである。例えばクエン酸は１分子中に３個のカルボシキル基を有するため、３個分の影響力がある。前記のモル比で表してカルボキシル基及び／又はその塩は０．２以上が必要であり、０．２〜１０の範囲の量が好ましく、０．５〜３の範囲がより好ましい。カルボキシル基及び／又はその塩のモル比を０．２より少なくするとその添加効果が得られない。
【００１８】
前記のアルカリ化合物は、水溶性でありアルカリ性を呈するものであれば適宜使用することができ、例えば、水酸化ナトリウム、水酸化カリウム等のアルカリ金属の水酸化物、炭酸ナトリウム、炭酸カリウム等のアルカリ金属の炭酸塩、酢酸ナトリウム、アンモニアガス、アンモニア水、水酸化アンモニウム等のアンモニウム化合物などが好ましく用いられる。アルカリ化合物の好ましい量は、アルカリ化合物の価数をｎとしたとき、カルボン酸及び／又はその塩に存在するカルボキシル基（−ＣＯＯＨ）を中和する量と、亜鉛化合物の亜鉛濃度Ｘ（モル／リットル）に対して、（４Ｘ＋０．２）／ｎ（モル／リットル）以上の範囲となる量との合量であれば、所望の酸化亜鉛を製造することができるため好ましい。ここでは、カルボン酸及び／又はその塩にカルボキシル基（−ＣＯＯＨ）が存在するとそれを中和するためのアルカリ化合物が必要となる。混合するカルボン酸塩にカルボキシル基（−ＣＯＯＨ）が含まれておらず、カルボキシル基の塩（−ＣＯＯＭ）だけからなる場合は、中和のためのアルカリ化合物は必要がない。一方、亜鉛化合物の中和量は（４Ｘ＋０．２モル／リットル）以上のアルカリ化合物量が必要となり、亜鉛濃度Ｘの４倍量のアルカリ量を混合すると次の式により沈殿物が生成し、更に０．２モル／リットルを余分に追加することにより、所望の酸化亜鉛を製造できる。
Ｚｎ２＋＋４ＯＨ−→ＺｎＯ２２−＋２Ｈ＋＋２ＯＨ−
【００１９】
前記の亜鉛化合物の水溶液とカルボン酸及び／又はその塩とアルカリ化合物とを混合する。具体的には、亜鉛化合物水溶液とカルボン酸及び／又はその塩との混合溶液に撹拌下アルカリ化合物又はその水溶液を添加し混合しても良く、また、アルカリ化合物又はその水溶液に撹拌下亜鉛化合物水溶液とカルボン酸及び／又はその塩とのそれぞれの溶液あるいは混合溶液を添加し混合しても良いが、亜鉛化合物の水溶液とカルボン酸及び／又はその塩とアルカリ化合物又はその水溶液とをいずれも４０℃以下に保持して混合するのが好ましい。前記の温度が４０℃よりも高いと、アルカリ化合物との混合により部分的に酸化亜鉛が析出し不均一な状態となり易いため好ましくなく、好ましい温度は１０〜４０℃、より好ましい温度は１０〜３０℃である。撹拌は通常の混合撹拌の手段を用いることができ、例えば撹拌羽根を付けた撹拌機等で行うことができる。その撹拌機の運転条件は適宜設定することができる。例えば、回転数は２０〜２０００ｒｐｍ程度で行うことができ、また、下記のレイノルズ係数で表して１０以上程度が好ましく、１０〜５００００程度がより好ましい。
レイノルズ係数＝（翼径）２×撹拌速度×溶液密度／溶液粘度
添加時間は適宜設定できるが、例えば１秒〜１時間程度が好ましく、１秒〜３０分程度がより好ましい。アルカリ化合物との混合によりｐＨを７以上に調整するのが好ましく、７よりも低いと所望の酸化亜鉛が得られにくい。好ましいｐＨは８〜１４程度、より好ましくは１０〜１４程度である。アルカリ化合物を混合し所定のｐＨに調整して沈殿物を析出させた後、必要に応じて１０分〜５時間程度そのｐＨを保持しても良い。その後、撹拌しながら、前記の水溶液を好ましくは４０℃以上、より好ましくは６０〜２５０℃程度、更に好ましくは８０〜１１０℃程度に加温して、沈殿物を酸化亜鉛に変化させる。所定の温度に加温した後、必要に応じて１０分〜１０時間程度その温度を保持しても良い。
【００２０】
亜鉛化合物とカルボン酸及び／又はその塩とアルカリ化合物との混合水溶液には更に、塩化ナトリウム、硫酸ナトリウム、硝酸ナトリウム、塩化カリウム、硫酸カリウム、硝酸カリウム、塩化アンモニウム、硫酸アンモニウム、硝酸アンモニウム等の塩類を混合しても良く、アルカリ化合物と混合する前の亜鉛化合物水溶液に塩類を添加するのが好ましい。塩類の添加量は、亜鉛化合物の亜鉛原子に対するモル比で表して、０．０００１以上の範囲が好ましく、０．００１〜１０程度がより好ましい。
【００２１】
このようにして得られた酸化亜鉛は、必要に応じて濾過・洗浄して固液分離し、乾燥、乾式粉砕を行うと、酸化亜鉛粉末が得られる。固液分離には、フィルタープレス、ロールプレス等の通常工業的に用いられる濾過器を用いることができる。乾燥にはバンド式ヒーター、バッチ式ヒーター、噴霧乾燥機等が、乾式粉砕にはハンマーミル、ピンミル等の衝撃粉砕機、ローラーミル、パルペライザー、解砕機等の摩砕粉砕機、ロールクラッシャー、ジョークラッシャー等の圧縮粉砕機、ジェットミル等の気流粉砕機等を用いることができる。乾燥温度は適宜設定することができるが、８０〜２００℃程度が適当である。また、必要に応じて前記の酸化亜鉛粉末を２００〜８００℃程度の温度で焼成しても良く、結晶性を更に高めることができるため好ましい。焼成は通常、空気、酸素、窒素等の雰囲気下で行うことができ、焼成時間は１０分〜１０時間程度が適当である。
【実施例】
【００２２】
以下に本発明の実施例を示すが、本発明はこれらに制限されるものではない。
【００２３】
製造例１
硫酸亜鉛０．０７５モルとクエン酸０．０７５モルを１５０ｃｃの純水で溶解した。次に２Ｌの四つ口フラスコに純水５００ｃｃを入れ、その中に前記の硫酸亜鉛水溶液を添加し、翼径１２ｃｍの２枚羽根の撹拌機を用いて回転数２００ｒｐｍで撹拌下、室温で０．９２５モルの水酸化ナトリウムを含む３５０ｃｃの水溶液を添加し、水溶液のｐＨを１３に調整し、３０分間保持して沈殿物を析出させた。その後、１００℃に昇温し１時間熟成した後、冷却し、濾過・水洗・乾燥して、酸化亜鉛粉末（試料ａ）を得た。
この試料ａは、Ｘ線回折の結果、結晶性の良い酸化亜鉛であることを確認した。また、電子顕微鏡写真（図１）から、平均短軸径が０．４μｍであり、平均長軸径が２μｍである針状形状を有する酸化亜鉛粒子であり、また、その酸化亜鉛粒子の一部が集積した酸化亜鉛、特に、針状形状を有する酸化亜鉛粒子が放射状に集積して、いがぐり状を有する酸化亜鉛（大きさ１０μｍ）であった。
【００２４】
実施例1
表1に示す組成で熱硬化性樹脂（jER社製 jER-807、エポキシ樹脂）と製造例１の酸化亜鉛（試料ａ）を、撹拌脱泡装置（THINKY社製）を用いて混合した。その後、１０φ×５t(mm)の成形器に注型し常温硬化させた後、１００℃２時間乾燥させて、樹脂組成物（試料Ａ）を得た。
【００２５】
比較例１
実施例１で使用したものと同じ熱硬化性樹脂に酸化亜鉛粒子を添加せずに、表1に示す組成で攪拌脱泡装置（THINKY社製）を用いて混合した。その後、１０φ×５t(mm)の成形器に注型し常温硬化させた後、１００℃２時間乾燥させて、比較試料Ｂを得た。
【００２６】
比較例２
実施例１で使用したものと同じ熱硬化性樹脂と市販品の酸化亜鉛（平均粒子径２０μｍ、Ｘ線回折スペクトルのメインピークである２θ＝３６．５度の半価幅が０．３５度の球状酸化亜鉛）を表1に示す組成で撹拌脱泡装置（THINKY社製）を用いて混合した。その後、１０φ×５t(mm)の成形器に注型し常温硬化させた後、１００℃２時間乾燥させて比較試料Ｃを得た。
【００２７】
試料Ａと比較試料Ｂ、Ｃを、形状が１０φ×１ｔ（ｍｍ）のペレットになるように研磨し、熱伝導率をレーザーフラッシュ法（アルバック理工製  熱定数測定装置TC-7000）により測定した。この結果を表１に示す。実施例１の試料Ａは熱伝導率が高いことがわかった。
【００２８】
【表１】
2014148426.tif 000003
【産業上の利用可能性】
【００２９】
本発明の放熱性組成物は、特定の粒子形状を有する酸化亜鉛粒子集合体を配合したため、組成物中の熱伝導パスを十分に形成することができ、優れた熱伝導性を確保することができる。このため、本発明の放熱性組成物を電子機器などに取り付けて効率よく放熱する材料として用いることができる。
【図１】
2014148426.tif 000004
【図２】
2014148426.tif 000005